(57)【要約】【課題】高い遮炎性と遮熱性とを有する金属化粧材と、これに適用する化粧シートを提供すること。【解決手段】化粧シート１０を、着色ベースフィルム層１と、着色ベースフィルム層上に形成された印刷層２と、印刷層上に形成されたオーバーレイフィルム層３とで構成する。そして、着色ベースフィルム層をカーボンブラック以外の顔料を含む半硬質塩化ビニル樹脂フィルムで構成する。また、印刷層にカーボンブラック以外の顔料を配合する。そして、オーバーレイフィルム層は、アクリル系樹脂とアクリル樹脂系ゴムとの混合物を含んで構成する。【選択図】図１
2018069488.tif 000002
【特許請求の範囲】
【請求項１】
着色ベースフィルム層と、前記着色ベースフィルム層上に形成された印刷層と、前記印刷層上に形成されたオーバーレイフィルム層と、を備え、
前記着色ベースフィルム層がカーボンブラック以外の顔料を含む半硬質塩化ビニル樹脂フィルムを含み、
前記印刷層がカーボンブラック以外の顔料を含み、
前記オーバーレイフィルム層は、アクリル系樹脂とアクリル樹脂系ゴムとの混合物を含んで構成されていることを特徴とする化粧シート。
【請求項２】
前記オーバーレイフィルム層が紫外線吸収剤を含むことを特徴とする請求項１に記載の化粧シート。
【請求項３】
前記オーバーレイフィルム層の厚さが、４０μｍよりも厚く、７０μｍ以下であることを特徴とする請求項２に記載の化粧シート。
【請求項４】
前記オーバーレイフィルム層に凹凸模様が形成されていることを特徴とする請求項１又は請求項１から請求項３のいずれか１項に記載の化粧シート。
【請求項５】
前記着色ベースフィルム層の半硬質塩化ビニル樹脂フィルムの重合度が５００以上２０００以下であることを特徴とする請求項１から請求項４のいずれか１項に記載の化粧シート。
【請求項６】
前記着色ベースフィルム層が熱安定剤を含むことを特徴とする請求項１から請求項５のいずれか１項に記載の化粧シート。
【請求項７】
前記着色ベースフィルム層が可塑剤を含むことを特徴とする請求項１から請求項６のいずれか１項に記載の化粧シート。
【請求項８】
前記印刷層が、アクリル樹脂又は塩化酢酸ビニル樹脂から成るバインダー樹脂を含むことを特徴とする請求項１から請求項７のいずれか１項に記載の化粧シート。
【請求項９】
請求項１から請求項８の何れか一項に記載の化粧シートと、この化粧シートの着色ベースフィルム層側に貼り付けられた金属板と、を備えることを特徴とする金属化粧材。
【発明の詳細な説明】
【技術分野】
【０００１】
本発明は、化粧シート及び金属化粧材に関し、特に、高い遮熱性と遮炎性とを有する化粧シート及び金属化粧材に関する。
【背景技術】
【０００２】
玄関ドアの表面化粧鋼鈑部材等として使用される金属化粧材には高い遮熱性と遮炎性とが必要である。このような性能を有する金属化粧材としては、従来、塗装あるいは鋼鈑にダイレクト印刷を施したものがほとんどであった。
【０００３】
一方、高耐候性化粧シートを鋼鈑に貼り合わせた金属化粧材は特許文献１に記載されている。この化粧シートでは、耐侯性を実際の屋外暴露や促進耐候性試験にて評価しており、この評価によって、太陽光の紫外光に対する耐性（紫外線耐性）を評価することができる。そして、特許文献１の化粧シートは、紫外線耐性を含む耐侯性に関して十分な物性を有するのである。
【０００４】
しかしながら、この金属化粧材が玄関ドアの表面化粧鋼鈑部材等として使用される場合には、太陽光の赤外光領域の熱の吸収によって、蓄熱作用が発生し、結果として基材に伝わることで、熱膨張が発生し、表裏の温度差によって反りが発生することがある。特許文献１に記載の金属化粧材はこのような遮熱性については配慮されておらず、また、遮炎性についても配慮されていなかった。
【先行技術文献】
【特許文献】
【０００５】
【特許文献１】特許第４３２１１９６号公報
【発明の概要】
【発明が解決しようとする課題】
【０００６】
そこで、本発明は、高い遮炎性と遮熱性とを有する金属化粧材と、これに適用する化粧シートを提供することを目的とする。
【課題を解決するための手段】
【０００７】
すなわち、請求項１に記載の発明は、着色ベースフィルム層と、前記着色ベースフィルム層上に形成された印刷層と、前記印刷層上に形成されたオーバーレイフィルム層と、を備え、
前記着色ベースフィルム層がカーボンブラック以外の顔料を含む半硬質塩化ビニル樹脂フィルムを含み、
前記印刷層がカーボンブラック以外の顔料を含み、
前記オーバーレイフィルム層は、アクリル系樹脂とアクリル樹脂系ゴムとの混合物を含んで構成されていることを特徴とする化粧シートである。
【０００８】
次に、請求項２に記載の発明は、前記オーバーレイフィルム層が紫外線吸収剤を含むことを特徴とする請求項１に記載の化粧シートである。
【０００９】
次に、請求項３に記載の発明は、前記オーバーレイフィルム層の厚さが、４０μｍよりも厚く、７０μｍ以下であることを特徴とする請求項２に記載の化粧シートである。
【００１０】
次に、請求項４に記載の発明は、前記オーバーレイフィルム層に凹凸模様が形成されて
いることを特徴とする請求項１又は請求項１から請求項３のいずれか１項に記載の化粧シートである。
【００１１】
次に、請求項５に記載の発明は、前記着色ベースフィルム層の半硬質塩化ビニル樹脂フィルムの重合度が５００以上２０００以下であることを特徴とする請求項１から請求項４のいずれか１項に記載の化粧シートである。
【００１２】
次に、請求項６に記載の発明は、前記着色ベースフィルム層が熱安定剤を含むことを特徴とする請求項１から請求項５のいずれか１項に記載の化粧シートである。
【００１３】
次に、請求項７に記載の発明は、前記着色ベースフィルム層が可塑剤を含むことを特徴とする請求項１から請求項６のいずれか１項に記載の化粧シートである。
【００１４】
次に、請求項８に記載の発明は、前記印刷層が、アクリル樹脂又は塩化酢酸ビニル樹脂から成るバインダー樹脂を含むことを特徴とする請求項１から請求項７のいずれか１項に記載の化粧シートである。
【００１５】
次に、請求項９に記載の発明は、請求項１から請求項８の何れか一項に記載の化粧シートと、この化粧シートの着色ベースフィルム層側に貼り付けられた金属板と、を備えることを特徴とする金属化粧材である。
【発明の効果】
【００１６】
本発明の金属化粧材は、それぞれ所定の材質の着色ベースフィルム層、印刷層及びオーバーレイフィルム層を備えており、後述する実施例から分かるように、高い遮炎性と遮熱性とを有している。
【００１７】
なお、オーバーレイフィルム層が紫外線吸収剤を含み、その厚さが４０〜７０μｍの金属化粧材は、高い遮炎性と遮熱性とに加えて、高い耐候性を発揮する。
【図面の簡単な説明】
【００１８】
【図１】図１は本発明の実施形態に係る化粧シートの具体例を示す断面説明図である。
【図２】図２は本発明の実施形態に係る金属化粧材の具体例を示す断面説明図である。
【発明を実施するための形態】
【００１９】
以下、本発明を実施するための形態（実施形態）について図面を用いて説明する。なお、本発明の実施形態は、本発明の技術的思想を具体化するための構成を例示するものであって、各部の材質、形状、構造、配置、寸法等を下記のものに特定するものでない。本発明の技術的思想は、特許請求の範囲に記載された請求項が規定する技術的範囲内において、種々の変更を加えることができる。
【００２０】
図１は本発明の実施形態に係る化粧シートの具体例を示す断面説明図であり、図２は金属化粧材の具体例を示す断面説明図である。
【００２１】
この化粧シート１０は、着色ベースフィルム層１と、着色ベースフィルム層１上に形成された印刷層２と、印刷層２上に形成されたオーバーレイフィルム層３と、を備えて構成されている。また、金属化粧材２０は、化粧シート１０と、金属板１１と、接着剤層１２と、を備えて構成されている。化粧シート１０は、その着色ベースフィルム層１側（すなわち、裏面側）が、接着剤層１２を介して金属板１１に張り付けられている。金属化粧材２０は、例えば玄関ドアの外装用遮熱防火化粧材として使用される。
【００２２】
着色ベースフィルム層１はシート基材であり、バリウム−亜鉛系の熱安定剤、可塑剤、顔料を含む半硬質塩化ビニル樹脂フィルムを含むものである。着色ベースフィルム層１は、この半硬質塩化ビニル樹脂フィルムのみから構成されていてもよいし、この半硬質塩化ビニル樹脂フィルムと他の樹脂フィルムとの積層体から構成されていてもよい。
【００２３】
着色ベースフィルム層１の重合度は、５００以上２０００以下である。また、着色ベースフィルム層１に含まれる顔料は任意の顔料でよいが、この顔料としてカーボンブラックを含んでいてはならない。カーボンブラックは赤外線吸収率が高いため、このカーボンブラックを含有していると遮熱性が低下し、また、遮炎性も低下する。この着色ベースフィルム層１の厚さは、７０μｍ以上１５０μｍ以下でよい。
【００２４】
印刷層２は、任意の装飾絵柄（例えば、任意の色、絵柄又は構図など）が印刷された層である。印刷層２は、バインダー樹脂、顔料、溶剤を必須成分とする印刷インキを印刷乾燥して形成されたものである。
【００２５】
印刷層２中のバインダー樹脂としては、アクリル樹脂又は塩化酢酸ビニル樹脂を使用できる。また、この両者の混合物であってもよい。
【００２６】
印刷層２中の顔料は任意の顔料でよいが、遮熱性や遮炎性を高めるため、カーボンブラックを含んでいてはならない。印刷層２中の顔料として好適な顔料は、例えば、イソインドリノン系顔料、ジスアゾ系顔料、ポリアゾ系顔料、ジケトピロロピロール系顔料、キナクリドン系顔料、フタロシアニン系顔料、酸化チタン、ペリレンブラックである。
【００２７】
オーバーレイフィルム層３は、アクリル樹脂とアクリル樹脂系ゴムとの混合物に紫外線吸収剤を配合したものである。紫外線吸収剤としてはベンゾトリアゾール系紫外線吸収剤とトリアジン系紫外線吸収剤を例示できる。また、このオーバーレイフィルム層３の厚さは、４０μｍよりも厚く、７０μｍ以下であることが望ましい。オーバーレイフィルム層が紫外線吸収剤を含み、その厚さが４０〜７０μｍの金属化粧材は、高い耐候性を発揮する。なお、図示しないが、このオーバーレイフィルム層３には、凹凸模様が形成されていてもよい。
【００２８】
この化粧シート１０を接着剤層１２を介して金属板に貼り付けることにより、本発明に係る金属化粧材を製造することができる。金属板は、アルミニウム、ステンレス鋼又は銅等の金属からなる基板である。金属板の厚さは、０．３ｍｍ以上２．０ｍｍ以下でよい。こうして製造した金属化粧材は玄関ドアの表面化粧鋼鈑部材等として使用でき、高い高い遮炎性と遮熱性とを発揮する。
【実施例】
【００２９】
＜実施例１＞
着色ベースフィルム層１として、重合度１１００の半硬質塩化ビニル樹脂フィルムに、バリウム−亜鉛系の熱安定剤、可塑剤（ＤＯＰ）及び顔料を含む樹脂シートを準備した。顔料は、カーボンブラック以外である。
【００３０】
この着色ベースフィルム層１の表面に、印刷インキを用いて、グラビア印刷により木目柄を形成し、印刷層２を形成した。印刷インキの顔料は、イソインドリノン系顔料，ジケトピロロピロール系顔料、フタロシアニンブルー系顔料、ペリレンブラックを使用した。印刷層２の厚さは２μｍである。印刷インキのバインダー樹脂としては、アクリル樹脂と塩化酢酸ビニル樹脂との両者を使用した。
【００３１】
次いで、ポリメチルメタアクリレート樹脂とポリメチルメタアクリレート系樹脂ゴムと
を、質量比が４０：６０となるように配合し、かつ、チヌビン３２６（ベンゾトリアゾール系紫外線吸収剤）を０．５質量パーセント添加したフィルムを、印刷層２上に熱ラミネートして、オーバーレイフィルム層３を形成した。オーバーレイフィルム層３の厚さは５０μｍである。
【００３２】
こうして製造された化粧シート１０を、接着剤層１２を介して金属板１１に貼り合せて、金属化粧材２０を製造した。金属板１１としては厚さ０．５ｍｍの亜鉛メッキ鋼鈑を使用した。
【００３３】
＜実施例２＞
オーバーレイフィルム層３の厚さを４０μｍにした以外は、実施例１と同様の方法で金属化粧材２０を作成した。
【００３４】
＜実施例３＞
オーバーレイフィルム層３の厚さを７０μｍにした以外は、実施例１と同様の方法で金属化粧材２０を作成した。
【００３５】
＜比較例１＞
この例は、着色ベースフィルム層として、半硬質塩化ビニル樹脂フィルムに代えて、ポリプロピレン樹脂フィルムを使用し、かつ、着色ベースフィルム層と印刷層とがいずれもカーボンブラックを含む例である。
【００３６】
すなわち、まず、着色ベースフィルム層として、ポリプロピレン樹脂フィルムに、ヒンダードアミン系光安定剤、顔料を含む樹脂シートを準備した。顔料は、カーボンブラック，キナクリドン及び酸化チタンの混合物である。
【００３７】
この着色ベースフィルム層の表面に、印刷インキを用いて、グラビア印刷により木目柄を形成し、印刷層を形成した。印刷インキの顔料は、カーボンブラック，キナクリドン及び酸化チタンの混合物である。印刷層の厚さは２μｍである。印刷インキのバインダー樹脂としては、ウレタン樹脂と塩化酢酸ビニル樹脂との両者を使用した。
【００３８】
次いで、アクリル樹脂、ポリエステル樹脂、塩化酢酸ビニル樹脂からなるヒートシール層を印刷層上に形成した。そして、このヒートシール層の上に、オーバーレイフィルム層を形成した。オーバーレイフィルム層を構成するフィルムは実施例１と同様のフィルムである。
【００３９】
こうして製造された化粧シートを使用して、実施例１と同様に金属化粧材を製造した。
【００４０】
＜比較例２＞
この例は、着色ベースフィルムの顔料、及び印刷インキの顔料を実施例１と同様にした点を除き、比較例１と同様である。すなわち、着色ベースフィルム層としてポリプロピレン樹脂フィルムを使用した例である。
【００４１】
まず、着色ベースフィルム層として、ポリプロピレン樹脂フィルムに、ヒンダードアミン系光安定剤、顔料を含む樹脂シートを準備した。顔料はカーボンブラック以外である。
【００４２】
この着色ベースフィルム層の表面に、印刷インキを用いて、グラビア印刷により木目柄を形成し、印刷層を形成した。印刷インキの顔料は、顔料はカーボンブラック以外である。印刷層の厚さは２μｍである。印刷インキのバインダー樹脂としては、ウレタン樹脂と塩化酢酸ビニル樹脂との両者を使用した。
【００４３】
次いで、アクリル樹脂、ポリエステル樹脂、塩化酢酸ビニル樹脂からなるヒートシール層を印刷層上に形成した。そして、このヒートシール層の上に、オーバーレイフィルム層を形成した。オーバーレイフィルム層を構成するフィルムは実施例１と同様のフィルムである。
【００４４】
こうして製造された化粧シートを使用して、実施例１と同様に金属化粧材を製造した。
【００４５】
＜比較例３＞
この例は、着色ベースフィルム層と印刷層とがいずれもカーボンブラックを含む例である。
【００４６】
着色ベースフィルム層１として、重合度１１００の半硬質塩化ビニル樹脂フィルムに、バリウム−亜鉛系の熱安定剤、可塑剤（ＤＯＰ）及び顔料を含む樹脂シートを準備した。印刷インキの顔料は、カーボンブラック，キナクリドン及び酸化チタンの混合物である。
【００４７】
この着色ベースフィルム層１の表面に、印刷インキを用いて、グラビア印刷により木目柄を形成し、印刷層２を形成した。印刷インキの顔料は、カーボンブラック，キナクリドン及び酸化チタンの混合物である。印刷層２の厚さは２μｍである。印刷インキのバインダー樹脂としては、アクリル樹脂と塩化酢酸ビニル樹脂との両者を使用した。
【００４８】
次に、実施例１と同様にオーバーレイフィルム層を形成した。そして、こうして製造された化粧シートを使用して、実施例１と同様に金属化粧材を製造した。
【００４９】
＜試験＞
（試験方法）
（１）遮炎性能試験
金属化粧材を試験体として、この試験体を壁炉前面に設置し、試験体裏面より、加熱温度がＩＳＯ８３４に規定されている標準加熱温度曲線となるよう、２０分間の加熱を行う。判定方法として、加熱時間中に、試験体の非加熱側に延焼するか否かを確認した。具体的には、以下の（ａ）〜（ｃ）を満たす場合を合格と評価し、これら（ａ）〜（ｃ）のいずれかを満たさない場合には不合格と評価した。
【００５０】
（ａ）非加熱側へ１０秒を超えて継続する火炎の噴出がないこと。
【００５１】
（ｂ）非加熱面で、１０秒を超えて継続する発炎がないこと。
【００５２】
（ｃ）火炎が通る亀裂等の損傷および隙間を生じないこと。
【００５３】
（２）遮熱性能試験１
（株）日立ハイテクノロジーズ製Ｕ−４１００形分光光度計を用い、化粧シートについて、波長７８０ｎｍ〜２５００ｎｍの光に対する反射率を測定した。
【００５４】
波長７８０ｎｍ〜２５００ｎｍの光に対する反射率が、４０％以上を合格と評価し、反射率が４０％に満たない場合には不合格と評価した。
【００５５】
（３）遮熱性能試験２
縦２０ｃｍ横１１ｃｍ厚みが０．６ｍｍの無塗装鋼板に対して、接着剤を用いて、片面のみ化粧シートを貼り合わせたものについて、ハロゲン球を真上から１５ｃｍ離したところから、化粧シートが照射面になるよう３０分間照射し続け、鋼板表裏を１分毎に温度を
記録し、最大値を測定した。
【００５６】
温度５５℃以下を合格と評価し、温度５５℃を越えたものを不合格と評価した。
【００５７】
（４）耐候性試験
金属化粧材を試験体として、この試験体に、サンシャインウェザーメーターによる試験を４０００時間実施した。試験の条件は以下の通りである。その後、目視確認にて、試験体の外観の退色具合、剥離を確認した。著しい変退色、剥離の無い場合を合格と評価し、著しい変退色又は剥離が観察されたものを不合格と評価した。
【００５８】
・放射照度  ２５５±２５Ｗ／ｍ２
・ブラックパネル温度６３℃
・照射時間６０分中１２分降雨有り。
【００５９】
（５）折り曲げ加工性試験
金属化粧材を試験体として、この試験体を２３℃雰囲気中で直角にプレス曲げ加工を実施した。折り曲げ部にて亀裂がはいらない場合を合格と評価し、亀裂が生じたものを不合格と評価した。
【００６０】
（６）結果
これらの各試験の結果を表１に示す。なお、表１において、丸印（○）は合格を、バツ印（×）は不合格を、を意味する。
【００６１】
【表１】
2018069488.tif 000003
【００６２】
表１に示すように、実施例１は、遮炎性能試験、遮熱性能試験、耐候性試験及び折り曲げ加工性試験の結果が何れも合格であった。実施例２は、遮炎性能試験、遮熱性能試験及び折り曲げ加工性試験の結果が合格であった。実施例３は、遮炎性能試験、遮熱性能試験及び耐候性試験の結果が合格であった。これに対し、比較例１は、遮炎性能試験，遮熱性能試験の結果が不合格であった。比較例２は遮炎性能試験の結果が不合格であった。比較例３は、遮熱性能試験の結果が不合格であった。
【００６３】
以上から、実施例１〜３の試験体（金属化粧材）は、遮炎性，遮熱性を有することを確認した。
【符号の説明】
【００６４】
１：着色ベースフィルム層    ２：印刷層    ３：オーバーレイフィルム層
１０：化粧シート    １１：金属板    １２：接着剤層
２０：金属化粧材
【図１】
2018069488.tif 000004
【図２】
2018069488.tif 000005